(57)【要約】      （修正有）【課題】低温性能に優れ、かつ油分離が少ないグリースの提供。【解決手段】一般式（１）で表わされるグリコールの分岐カルボン酸ジエステルを含む基油と、増ちょう剤として一般式（２）で表わされるジウレア化合物を含有するグリース。2008106147.tif 000006Ｒ６−ＮＨＣＯＮＨ−Ｒ５−ＮＨＣＯＮＨ−Ｒ７      （２）（式中、Ｒ１，Ｒ２は分岐鎖を有するＣ３〜２０のアルキル基を、Ｒ３，Ｒ４はＣ１〜６のアルキル基を、Ｒ６，Ｒ７は炭化水素基を示す。）【選択図】なし【特許請求の範囲】
【請求項１】
一般式（１）
【化１】
2008106147.tif 000005
（式中、Ｒ1及びＲ2は、それぞれ独立に分岐鎖を有する炭素数３〜２０のアルキル基、Ｒ3及びＲ4は、それぞれ独立に炭素数１〜６のアルキル基を示す。）
で表されるグリコールの分岐カルボン酸ジエステル化合物を５０質量％以上含む基油と、増ちょう剤として、一般式(２)
Ｒ6−ＮＨＣＯＮＨ−Ｒ5−ＮＨＣＯＮＨ−Ｒ7      (２)
［式中、Ｒ6及びＲ7は、それぞれ独立に、（Ｘ）炭素数６〜２４の１価の鎖式炭化水素基、（Ｙ）炭素数６〜１２の１価の脂環式炭化水素基又は（Ｚ）炭素数６〜１２の１価の芳香族炭化水素基、Ｒ5は、炭素数６〜１５の２価の芳香族炭化水素基を示し、Ｒ6及びＲ7における、Ｘ、Ｙ及びＺの含有率（モル％）、ｘ、ｙ、ｚが下記の式（ａ）及び（ｂ）を満たす。
（ｘ＋ｙ）／（ｘ＋ｙ＋ｚ）≧０．９０      （ａ）
ｘ／ｙ＝５０／５０〜０／１００            （ｂ）
］
で表されるジウレア化合物を含有するグリース。
【請求項２】
Ｒ1及びＲ2が、それぞれ独立に分岐鎖を有する炭素数３〜１２のアルキル基である請求項１に記載のグリース。
【請求項３】
Ｒ1及びＲ2が、それぞれ独立に分岐鎖を有する炭素数６〜１０のアルキル基である請求項１叉は２に記載のグリース。
【請求項４】
Ｒ1及びＲ2が、分岐鎖を有する炭素数８又は９のアルキル基である請求項１〜３のいずれかに記載のグリース。
【請求項５】
一般式（１）で表されるグリコールの分岐カルボン酸ジエステル化合物の引火点が、１７０℃以上である請求項１〜４のいずれかに記載のグリース。
【請求項６】
一般式（１）で表されるグリコールの分岐カルボン酸ジエステル化合物の流動点が−５０℃以下である請求項１〜５のいずれかに記載のグリース。
【請求項７】
増粘剤を含む請求項１〜６のいずれかに記載のグリース。
【請求項８】
潤滑性向上剤、酸化防止剤及び防錆剤の中から選ばれる少なくとも１種の添加剤を含む請求項１〜７のいずれかに記載のグリース。
【請求項９】
グリースから増ちょう剤を除いた成分である油分の４０℃における動粘度が、１５〜１５０ｍｍ2／ｓである請求項１〜８のいずれかに記載のグリース。
【請求項１０】
一方向クラッチ内臓型回転伝達装置に用いられる請求項１〜９のいずれかに記載のグリース。
【発明の詳細な説明】
【技術分野】
【０００１】
本発明はグリースに関し、さらに詳しくは、低温性能に優れ、かつ油分離が少ないグリースであって、特に、一方向クラッチ内蔵型回転伝達装置に好適に用いられるグリースに関するものである。
【背景技術】
【０００２】
近年、オルタネータ等の自動車用補機、補機駆動装置やエンジンのクランクシャフト等には、所定方向の駆動力のみを伝達するために、一方向クラッチ内蔵型回転伝達装置が使用されるようになってきた。一方向クラッチ内蔵型回転伝達装置とは、内径側部材と、前記内径側部材の外周に前記内径側部材と同心に配置された筒状の外径側部材と、前記内径側部材の外周面と前記外径側部材の内周面との間に設けられ、前記内径側部材と前記外径側部材とを相対回転自在に支持する転がり軸受と、前記外径側部材及び前記内径側部材の一方を他方に対し所定方向に相対回転させる回転力のみを伝達する一方向クラッチと、を備えた装置である。
【０００３】
このオルタネータ等は、高性能化、高出力化が進んでいる。また、寒冷地を含み広い地域で使用される。これに伴い、一方向クラッチ内蔵型回転伝達装置の使用条件も厳しくなっており、より回転速度が高く、負荷荷重の高い条件での動作が要求されるともに、寒冷地での使用に耐えるべく、極低温下における性能も重要視されるようになってきている。このように、苛酷な状況下で使用される一方向クラッチ内蔵型回転伝達装置に用いるグリースには、より高性能化が求められており、例えば、以下の性能を具備することが期待されている。
（ｉ）低温におけるクラッチ係合性（噛み合い性）が良好であること。
冬季極寒冷地でエンジンを始動させるときに、オルタネータ等が低温下で、円滑に作動するために、良好なクラッチ係合性（噛み合い性）が求められる。
（ii）高遠心力下においても、油分離が少ないこと。
オルタネータ等の自動車用補機は、高速回転していて、高遠心力下で使用されるので、このような状況下でも、油分離が少ないことが求められる。
【０００４】
ところで、低粘度の基油を用いると、グリースの低温性能は向上することは知られている。しかしながら、低粘度の基油を用いたグリースは、通常、油分離も多く、高遠心力下において油分離が多くなる傾向がある。逆に、高粘度の基油を用いたグリースは、油分離が少ない傾向はあるものの、低温性能は低下する。
つまり、前記（ｉ）低温におけるクラッチ係合性が良好であることと、（ii）の、高遠心力下で油分離を少なくすることは、相反する性能であることが多い。したがって、これらの性能を同時に改善し向上することは必ずしも容易ではない。
【０００５】
このような一方向クラッチ内臓型回転伝達装置に用いるグリースしては、従来、アルキルジフェニルエーテル等のエーテル系基油を用いるもの（例えば、特許文献１、２参照）、４０℃動粘度が２０ｍｍ2／ｓ以下のポリオールエステルを用いるもの（例えば、特許文献３参照）、鉱油、ポリ−α−オレフィン油、ポリオールエステル油等とジウレア化合物からなる増ちょう剤を用いるもの（例えば、特許文献４参照）、圧力粘性係数が１２Ｐａ-1以上のエステル系あるいは合成油系基油にウレア系増ちょう剤を配合したグリース用いるもの（例えば、特許文献５参照）などが開示されている。
しかしながら、アルキルジフェニルエーテルを基油とするものは、低温性、すなわち低温におけるクラッチ係合性が充分とは言えず、またポリオールエステルからなる基油を用いたものも、一般に低温におけるクラッチ係合性が必ずしも充分ではない。またこれら以外の基油、例えばポリ−α−オレフィン油などについても同様な問題がある。したがって、一方向クラッチ内臓型回転伝達装置に用いるグリースとしてはさらに改良する余地があった。
【０００６】
【特許文献１】特開２００６−１６２０３２号公報
【特許文献２】特開平１１−８２６８８号公報
【特許文献３】特開２００６−１６１８２７号公報
【特許文献４】特開２００６−１３２６１９号公報
【特許文献５】特開２０００−２３４６３８号公報
【発明の開示】
【発明が解決しようとする課題】
【０００７】
本発明は、このような状況下で、低温性能に優れ、かつ油分離が少ないグリースであって、特に、一方向性クラッチ内臓型回転伝達装置に用いた場合、低温におけるクラッチ係合性（噛み合い性）が良好であり、しかも高遠心力下における油分離が少ないグリースを提供することを目的とするものである。
【課題を解決するための手段】
【０００８】
本発明者らは、前記の好ましい性質を有するグリースを開発すべく鋭意研究を重ねた結果、特定構造を有するグリコールの分岐カルボン酸ジエステルを含む基油と、増ちょう剤として特定構造のジウレア化合物を含有するグリースが、前記課題を達成し得ることを見出した。本発明は、かかる知見に基づいて完成したものである。
すなわち、本発明は、
【０００９】
一般式（１）
【化１】
2008106147.tif 000002
【００１０】
（式中、Ｒ1及びＲ2は、それぞれ独立に分岐鎖を有する炭素数３〜２０のアルキル基、Ｒ3及びＲ4は、それぞれ独立に炭素数１〜６のアルキル基を示す。）
で表されるグリコールの分岐カルボン酸ジエステル化合物を５０質量％以上含む基油と、増ちょう剤として、一般式(２)
Ｒ6−ＮＨＣＯＮＨ−Ｒ5−ＮＨＣＯＮＨ−Ｒ7      (２)
［式中、Ｒ6及びＲ7は、それぞれ独立に、（Ｘ）炭素数６〜２４の１価の鎖式炭化水素基、（Ｙ）炭素数６〜１２の１価の脂環式炭化水素基又は（Ｚ）炭素数６〜１２の１価の芳香族炭化水素基、Ｒ5は、炭素数６〜１５の２価の芳香族炭化水素基を示し、Ｒ6及びＲ7における、Ｘ、Ｙ及びＺの各含有率（モル％）、ｘ、ｙ、ｚが下記の式（ａ）及び（ｂ）を満たす。
（ｘ＋ｙ）／（ｘ＋ｙ＋ｚ）≧０．９０      （ａ）
ｘ／ｙ＝５０／５０〜０／１００            （ｂ）
］
で表されるジウレア化合物を含有するグリース、
（２）Ｒ1及びＲ2が、それぞれ独立に分岐鎖を有する炭素数３〜１２のアルキル基である前記（１）に記載のグリース、
（３）Ｒ1及びＲ2が、それぞれ独立に分岐鎖を有する炭素数６〜１０のアルキル基である前記（１）叉は（２）に記載のグリース、
（４）Ｒ1及びＲ2が、分岐鎖を有する炭素数８又は９のアルキル基である前記（１）〜（３）のいずれかに記載のグリース、
（５）一般式（１）で表されるグリコールの分岐カルボン酸ジエステル化合物の引火点が、１７０℃以上である前記（１）〜（４）のいずれかに記載のグリース、
（６）一般式（１）で表されるグリコールの分岐カルボン酸ジエステル化合物の流動点が−５０℃以下である前記（１）〜（５）のいずれかに記載のグリース、
（７）増粘剤を含む前記（１）〜（６）のいずれかに記載のグリース、
（８）潤滑性向上剤、酸化防止剤及び防錆剤の中から選ばれる少なくとも１種の添加剤を含む前記（１）〜（７）のいずれかに記載のグリース、
（９）グリースから増ちょう剤を除いた成分である油分の４０℃における動粘度が、１５〜１５０ｍｍ2／ｓである前記（１）〜（８）のいずれかに記載のグリース、及び
（１０）一方向クラッチ内臓型回転伝達装置に用いられる前記（１）〜（９）のいずれかに記載のグリース、
を提供するものである。
【発明の効果】
【００１１】
本発明によれば、低温性能に優れ、かつ油分離が少ないグリースであって、特に、一方向性クラッチ内臓型回転伝達装置に用いた場合、低温におけるクラッチ係合性（噛み合い性）が良好であり、しかも高遠心力下における油分離が少ないグリースを提供することができる。
【発明を実施するための最良の形態】
【００１２】
本発明のグリースは、一般式（１）
【化２】
2008106147.tif 000003
【００１３】
（式中、Ｒ1及びＲ2は、それぞれ独立に分岐鎖を有する炭素数３〜２０のアルキル基、Ｒ3及びＲ4は、それぞれ独立に炭素数１〜６のアルキル基を示す。）
で表されるグリコールの分岐カルボン酸ジエステル化合物を基油として含有するグリースである。
【００１４】
一般式（１）におけるＲ1、Ｒ2は、それぞれ独立に分岐鎖を有する炭素数３〜２０のアルキル基である。
Ｒ1、Ｒ2の分岐鎖を有するアルキル基の代表例としては、イソプロピル基、イソブチル基、イソペンチル基、１−エチルペンチル基、イソヘキシル基、２−エチルヘキシル基、イソオクチル基、２，４，４、−トリメチルペンチル基、イソノニル基、イソデシル基、イソウンデシル基、イソドデシル基、イソトリデシル基、イソテトラデシル基、イソペンタデシル基、イソヘキサデシル基、イソヘプタデシル基、イソオクタデシル基、イソエイコシル基などの分岐鎖を有するアルキル基が挙げられる。
本発明におけるＲ1、Ｒ2は、これら分岐鎖を有するアルキル基から選択した１種であってもよく、また２種以上の混合物であってもよい。
また、Ｒ1、Ｒ2は、それぞれ独立であり、Ｒ1、Ｒ2は、互いに異なる分岐鎖を有するアルキル基であっても良い。
これらの中でも、クラッチ係合性等を高める作用が顕著である点で、Ｒ1、Ｒ2が、分岐鎖を有する炭素数３〜１２のアルキル基であることが好ましく、Ｒ1、Ｒ2が共に分岐鎖を有する炭素数３〜１２のアルキル基であることがより好ましい。
また、分岐鎖を有するアルキル基は、炭素数が６〜１０の分岐鎖を有するアルキル基であることが一層好ましく、炭素数８叉は９の分岐鎖を有するアルキル基、例えば２，４，４−トリメチルペンチル基、イソオクチル基、イソノニル基であることが特に好ましい。
【００１５】
一般式（１）におけるＲ3、Ｒ4は、それぞれ独立に炭素数１〜６のアルキル基である。
Ｒ3、Ｒ4のアルキル基の代表例としては、メチル基、エチル基、ｎ−プロピル基、イソプロピル基、イソブチル基、イソペンチル基、イソヘキシル基などのアルキル基が挙げられる。
本発明におけるＲ3、Ｒ4は、これらアルキル基から選択した１種であってもよく、また２種以上の混合物であってもよい。
また、Ｒ3、Ｒ4は、それぞれ独立であり、Ｒ3、Ｒ4は、互いに異なるアルキル基であっても良い。
これらの中でも、性能上及び製造上の理由で、Ｒ3、Ｒ4が、炭素数１〜３のアルキル基であることが好ましく、Ｒ3、Ｒ4が共にメチル基であることがより好ましい。
【００１６】
本発明の一般式（１）で表されるグリコールの分岐カルボン酸ジエステル化合物は、以下のような性状を有することが好ましい。
引火点が１７０℃以上（より好ましくは１８５℃以上）、動粘度（４０℃）が８〜３０ｍｍ2／ｓ、粘度指数が３０以上（より好ましくは７０以上）、流動点が−４５℃以下（より好ましくは−５０℃以下）などである。
【００１７】
本発明に用いる一般式（１）で表されるグリコールの分岐カルボン酸ジエステル化合物は、例えば、以下の方法で製造することができる。
すなわち、炭素数４〜２１の脂肪族分岐モノカルボン酸、好ましくは、炭素数４〜１３の脂肪族分岐モノカルボン酸（Ａ）と、ネオペンチルグリコール（Ｂ）を用いて、触媒の存在下又は不存在下でエステル化し、得られたエステル化反応物をアルカリ等で洗浄する。
【００１８】
ここで、（Ａ）成分の炭素数４〜２１の脂肪族分岐モノカルボン酸は、一般式（１）のＲ1、Ｒ2に対応するカルボン酸を用いる。
具体的には、３，５，５−トリメチルヘキサン酸、イソノナン酸、イソデカン酸、３，５，５，７，７−ペンタメチルオクタン酸等を挙げることができ、中でも、３，５，５−トリメチルヘキサン酸、イソデカン酸が特に好ましい。
ここで、（Ｂ）成分のネオペンチルグリコールは、一般式（１）においてアシル基（Ｒ1ＣＯ及びＲ2ＣＯ）を除いた残基に対応するグリコールを用いる。
具体的には、ネオペンチルグリコール、２，２−ジメチル−１，３−プロパンジオール、２−ブチル−２−エチル−１，３−プロパンジオール等を挙げることができ、なかでも、ネオペンチルグリコールが特に好ましい。
エステル化反応の際、（Ａ）成分（カルボン酸成分）は、例えば、（Ｂ）成分（グリコール成分）１モルに対し、好ましくは２．０１〜２．１０モル、より好ましくはグリコール成分１モルに対し２．０１〜２．０５モル用いられる。
【００１９】
エステル化触媒としては、ルイス酸類、アルカリ金属化合物、スルホン酸類等が例示され、具体的にルイス酸類としては、アルミニウム誘導体、錫誘導体、チタン誘導体が例示され、アルカリ金属化合物としては、ナトリウムアルコキシド、カリウムアルコキシド等が例示され、更にスルホン酸類としてはｐ−トルエンスルホン酸、メタンスルホン酸、硫酸等が例示される。
その使用量は、例えば、原料であるカルボン酸成分及びグリコール成分の総量に対して、通常０．１〜１．０質量％程度用いられる。
【００２０】
本発明のグリースは、一般式（１）で表されるグリコールの分岐カルボン酸ジエステル化合物を５０質量％以上含む基油を用いる。好ましい含有量は、７０質量％以上、更に好ましくは８０質量％以上である。
基油中の該ジエステル化合物の含有量が５０質量％以上であれば、本発明の目的を十分に達成することができる。
【００２１】
本発明のグリースは、一般式（１）で表されるグリコールの分岐カルボン酸ジエステル化合物と共に、他の基油を好ましくは５０質量％以下、より好ましくは３０質量％以下、特に好ましくは２０質量％以下の割合で含んでしてもよい。
そのような基油としては、例えば、脂環式炭化水素化合物、鉱油、各種合成油が挙げられる。
脂環式炭化水素化合物としては、例えば、２，４−ジシクロヘキシル−２−メチルペンタン、２，４−ジシクロヘキシルペンタンなどシクロヘキサン環を２個以上有するアルカン誘導体、１−シクロヘキシル−１−デカリルエタンなどのデカリン環とシクロヘキシル環をそれぞれ1個以上有するアルカン誘導体、ｅｎｄｏ−２−メチル−ｅｘｏ−３−メチル−ｅｘｏ−２−〔（ｅｘｏ−３−メチルビシクロ［２．２．１］ヘプト−ｅｘｏ−２−イル）メチル〕ビシクロ〔２．２．１〕ヘプタンなどのビシクロ［２．２．１］ヘプタン環、ビシクロ［３．２．１］オクタン環、ビシクロ［２．２．２］オクタン環及びビシクロ［３．３．０］オクタン環を少なくとも２個有する脂環式化合物が挙げられる。
また、鉱油としては、パラフィン系鉱油、ナフテン系鉱油が、各種合成油としては、例えば１−デセンのオリゴマーなどのポリ−α−オレフイン、ポリブテン、アルキルベンゼン、アルキルナフタレン、ポリアルキレングリコールなどが挙げられる。
【００２２】
本発明においては、上記基油に増粘剤を含むことができる。増粘剤は、前記基油の粘度を必要に応じて高めるものであり、増粘剤を含む基油を適正な動粘度に調整するために配合する。
前記増粘剤の具体例としては、ポリブテン、ポリイソブチレン、ポリメタクリレート（ＰＭＡ）、オレフィン共重合体（ＯＣＰ）、ポリアルキルスチレン（ＰＡＳ）、スチレン-ジエン共重合体（ＳＣＰ）等が挙げられる。特に、数平均分子量が８００〜１０,０００、より好ましくは１,０００〜５，０００のポリブテンやポリイソブチレン、スチレン−イソプレン共重合体及びエチレン−αオレフィン共重合体、並びに重量平均分子量が１万〜１００万、好ましくは１０万〜８０万のポリメタアクリレートの中から選ばれる少なくとも１種以上を配合することが好ましい。これら増粘剤の配合量は、通常組成物基準で、樹脂量として０．０１〜２０質量％程度であるが、後述する、油分の粘度が目的の値になるよう適宜調整して配合量を選定する。
【００２３】
本発明のグリースにおいては、油分の４０℃における動粘度を調節することが好ましい。
本発明において油分とは、グリースから増ちょう剤を除いたものをいい、具体的には、前記基油、増粘剤及び後述する各種添加剤の混合物を意味している。つまり増粘剤及び添加剤を配合しない場合は、基油のみが油分であり、基油と増粘剤とを配合し、添加剤を配合しない場合は、基油と増粘剤の混合物が油分であり、基油、増粘剤及び添加剤を配合する場合は、これらの混合物が油分である。
この油分は、例えば、グリースを遠心分離することにより分離物として得ることができるものである。
本発明のグリースにおいては、油分の４０℃における動粘度が、１５〜１５０ｍｍ2／ｓであることが好ましく、２０〜１５０ｍｍ2／ｓであることがより好ましく、２０〜９０ｍｍ2／ｓであることがさらに好ましく、３０〜６０ｍｍ2／ｓであることが特に好ましい。油分の４０℃における動粘度が、１５ｍｍ2／ｓ以上であれば、グリースの油分離を抑制することができ、また油分の４０℃における動粘度が、１５０ｍｍ2／ｓ以下であればグリースの低温特性を良好に保つことができる。
【００２４】
本発明のグリースは、前記一般式（１）で表されるグリコールの分岐カルボン酸ジエステル化合物５０質量％以上を含む基油に、増ちょう剤として、下記の一般式（２）
Ｒ6ＮＨＣＯＮＨＲ5ＮＨＣＯＮＨＲ7        （２）
［式中、Ｒ6及びＲ7は、それぞれ独立に、（Ｘ）炭素数６〜２４の１価の鎖式炭化水素基、（Ｙ）炭素数６〜１２の１価の脂環式炭化水素基又は（Ｚ）炭素数６〜１２の１価の芳香族炭化水素基、Ｒ5は、炭素数６〜１５の２価の芳香族炭化水素基を示し、Ｒ6及びＲ7における、Ｘ、Ｙ及びＺの含有率（モル％）、ｘ、ｙ、ｚが下記の式（ａ）及び（ｂ）を満たす。
（ｘ＋ｙ）／（ｘ＋ｙ＋ｚ）≧０．９０      （ａ）
ｘ／ｙ＝５０／５０〜０／１００            （ｂ）
］
で表されるジウレア化合物を配合することによって得られるグリースである。
【００２５】
前記一般式（２）におけるＲ5で示される炭素数６〜１５の２価の芳香族炭化水素基としては、フェニレン基、ジフェニルメタン基、トリレン基などが挙げられる。
【００２６】
一方、前記一般式（２）におけるＲ6、Ｒ7で示される炭素数６〜２４の１価の鎖式炭化水素基としては、直鎖状もしくは分岐状の飽和または不飽和のアルキル基が含まれ、例えば、各種ヘキシル基、各種ヘプシル基、各種オクチル基、各種ノニル基、各種デシル基、各種ウンデシル基、各種ドデシル基、各種トリデシル基、各種テトラデシル基、各種ペンタデシル基、各種ヘキサデシル基、各種ヘプタデシル基、各種オクタデシル基、各種オクタデセニル基、各種ノナデシル基、各種イコデシル基などの直鎖状アルキル基、分岐状アルキル基が挙げられ、中でも炭素数１３〜２０直鎖状もしくは分岐状の飽和または不飽和のアルキル基が好ましく、特に、各種ヘキサデシル基、各種ヘプタデシル基、各種オクタデシル基、各種オクタデセニル基など炭素数１６〜１８のアルキル基か好ましい。
【００２７】
また、前記一般式（２）における、Ｒ6、Ｒ7で示される炭素数６〜１２の１価の脂環式炭化水素基としては、飽和脂環式炭化水素基が好ましく、シクロヘキシル基や炭素数７〜１２のアルキル基置換シクロヘキシル基が含まれ、例えば、シクロヘキシル基の他に、メチルシクロヘキシル基、ジメチルシクロヘキシル基、エチルシクロヘキシル基、ジエチルシクロヘキシル基、プロピルシクロヘキシル基、イソプロピルシクロヘキシル基、１−メチル−プロピルシクロヘキシル基、ブチルシクロヘキシル基、アミルシクロヘキシル基、アミル−メチルシクロヘキシル基、ヘキシルシクロヘキシル基などが挙げられる。これらの中でも、製造上の理由で、シクロヘキシル基、メチルシクロヘキシル基、エチルシクロヘキシル基などが好ましい。
【００２８】
また、前記一般式（２）における、Ｒ6、Ｒ7で示される炭素数６〜１２の１価の芳香族炭化水素基としては、フェニル基、トルイル基、ベンジル基、エチルフェニル基、メチルベンジル基、キシリル基、プロピルフェニル基、クメニル基、エチルベンジル基、メチルフェネチル基、ブチルフェニル基、プロピルベンジル基、エチルフェネチル基、ペンチルフェニル基、ブチルベンジル基、プロピルフェネチル基、ヘキシルフェニル基、ペンチルベンジル基、ブチルフェネチル基、ヘプチルフェニル基、ヘキシルベンジル基、ペンチルフェネチル基、オクチルフェニル基、ブチルベンジル基、ヘキシルフェネチル基、ノニルフェニル基、オクチルベンジル基が挙げられる。
【００２９】
本発明においては、ジウレア化合物の末端基である、前記一般式（２）におけるＲ6、Ｒ7で示される各炭化水素基の割合、すなわち、前記一般式（２）におけるＲ6、Ｒ7を形成する原料アミン（叉は、混合アミン）の組成（混合割合）は、Ｒ6、Ｒ7における鎖式炭化水素基の含有率（ｘモル％）、脂環式炭化水素基の含有率（ｙモル％）及び芳香族炭化水素基の含有率（ｚモル％）が、下記の式（ａ）及び（ｂ）を満たすことを要する。
（ｘ＋ｙ）／（ｘ＋ｙ＋ｚ）≧０．９０      （ａ）
ｘ／ｙ＝５０／５０〜０／１００            （ｂ）
式（ａ）及び（ｂ）を満たせば、油分離性、特に高遠心力下における油分離をより抑制することができる。
【００３０】
前記（ａ）の（ｘ＋ｙ）／（ｘ＋ｙ＋ｚ）の値は、０．９５以上であることが好ましく、０．９８以上であることがさらに好ましい。
また、（ｂ）のｘ／ｙは、３０／７０〜５／９５であることが好ましく、２５／７５〜１５／８５であることがさらに好ましい。
【００３１】
上記ジウレア化合物は、通常ジイソシアネートとモノアミンを反応させることによって得ることができ、ジイソシアネートとしては、ジフェニレンジイソシアネート、ジフェニルメタンジイソシアネート、トリレンジイソシアネート等が挙げられ、有害性が小さい点でジフェニルメタンジイソシアネートが好ましい。モノアミンとしては、ヘキサデシルアミン、ヘプタデシルアミン、オクタデシルアミン、オクタデセニルアミンなど炭素数１６〜１８の鎖式炭化水素アミンやシクロヘキシルアミンなどの脂環式炭化水素アミンが用いられる。
【００３２】
上記の各種増ちょう剤のグリース中の含有量はグリース性状が得られる範囲であれば特に制限されるものではなく、グリースを基準として、好ましくは１０〜３０質量％、より好ましくは１０〜２０質量％である。
本発明に係るグリースに用いる増ちょう剤は、ちょう度を付与するためのもので含有量が少なすぎると所望のちょう度が得られず、一方含有量が多すぎるとグリースの潤滑性が低下する。
【００３３】
本発明のグリースには、本発明の目的が損なわれない範囲で公知の各種添加剤、例えば潤滑性向上剤、清浄分散剤、酸化防止剤、腐食防止剤、防錆剤、消泡剤などを適宜添加することができる。
潤滑性向上剤としては、例えば硫黄化合物（硫化油脂、硫化オレフィン、ポリサルファイド、硫化鉱油、チオリン酸類、チオカルバミン酸類、チオテルペン類、ジアルキルチオジピロピオネート類等）、リン酸エステル化合物、亜リン酸エステル化合物（トリクレジルホスフェート、トリフェニルフォスファイト等）などが、清浄分散剤としては、例えばこはく酸イミド、ボロン系こはく酸イミドなどが挙げられる。
【００３４】
酸化防止剤としては、アミン系酸化防止剤、フェノール系酸化防止剤及び硫黄系酸化防止剤を使用することができるが、これらの中でアミン系酸化防止剤が好適である。アミン系酸化防止剤としては、例えば、モノオクチルジフェニルアミン、モノノニルジフェニルアミンなどのモノアルキルジフェニルアミン系化合物、４，４’−ジブチルジフェニルアミン、４，４’−ジペンチルジフェニルアミン、４，４’−ジヘキシルジフェニルアミン、４，４’−ジヘプチルジフェニルアミン、４，４’−ジオクチルジフェニルアミン、４，４’−ジノニルジフェニルアミン、などのジアルキルジフェニルアミン系化合物、テトラブチルジフェニルアミン、テトラヘキシルジフェニルアミン、テトラオクチルジフェニルアミン、テトラノニルジフェニルアミンなどのポリアルキルジフェニルアミン系化合物、α−ナフチルアミン、フェニル−α−ナフチルアミン、ブチルフェニル−α−ナフチルアミン、ペンチルフェニル−α−ナフチルアミン、ヘキシルフェニル−α−ナフチルアミン、ヘプチルフェニル−α−ナフチルアミン、オクチルフェニル−α−ナフチルアミン、ノニルフェニル−α−ナフチルアミンなどのナフチルアミン系化合物が挙げられる。
【００３５】
腐食防止剤としては、例えばベンゾトリアゾール系、チアゾール系などが、防錆剤としては、例えば、金属カルボキシレート系、金属スルホネート系、コハク酸エステル系などが、消泡剤としては、例えばシリコーン系、フッ素化シリコーン系などが挙げられる。
これらの添加剤の配合量は、目的に応じて適宜選定すればよいが、通常、これらの添加剤の合計が潤滑剤を基準にして３０質量％以下になるように配合する。
【００３６】
本発明に係るグリースの調製方法については、特に制限はなく、通常、次の方法を用いることができる。
先ず、基油に所定の割合の増ちょう剤及び所望により増粘剤を配合し、所定の温度に加熱して均質化する。
その後冷却し、所定の温度に達したところで所望により各種添加剤を、所定量配合することにより、本発明に係るグリースを得ることができる。
【実施例】
【００３７】
次に、本発明を実施例により、さらに詳細に説明するが、本発明は、これらの例によってなんら限定されるものではない。
なお、諸特性は、以下に示す方法に従って求めた。
（１）基油、油分の４０℃動粘度
ＪＩＳ  Ｋ２２８３に準拠して測定した。
（２）グリースの混和ちょう度
ＪＩＳ  Ｋ２２２０．７．５に準拠して測定した。
（３）低温特性：クラッチ係合性（噛み合い性）試験
特開２００６−６４１３６号公報の図−１に記載されるクラッチプーリユニット（実機）にグリースを封入し、ロックした状態において外輪を回転させた場合に、内輪の回転が追従しなくなる外輪の角加速度（限界角速度：ｒａｄ／ｓｅｃ2）を測定した。この値が大きいほどクラッチ係合性（噛み合い性）が高い。
【００３８】
（４）高遠心力下の油分離
日立工機（株）製の超遠心分離機「Ｈｉｍａｃ ＣＰ７０Ｇ」を用い、容器内にグリース組成物を充填し、グリース組成物充填部分に、１．８×１０5 ｍ2 ／ｓ（２万Ｇ）の加速度を４０℃で５時間与えた際、グリース組成物から分離した油分を重量（質量）比率で求め、油分離として表した。
【００３９】
また、基油として、下記のものを用いた。
＜基油１＞
下記の製造例で得た、ネオペンチルグリコールの３，５，５−トリメチルヘキサン酸ジエステルである。
製造例
攪拌器、窒素ガス吹き込み管、温度計及び冷却管付き水分分留受器を備えた１リットルの四ツ口フラスコに、３，５，５−トリメチルヘキサン酸４８３．５ｇ（３．０６モル）、ネオペンチルグリコール１５６．３ｇ（１．５モル）、キシレン（カルボン酸及びグリコールの総量に対し、５質量％）及び触媒として酸化錫（カルボン酸及びグリコールの総量に対し、０．２質量％）を仕込み、窒素気流下２３０℃まで昇温した。
理論生成水量（７２ｇ）を目安にして、留出してくる生成水を水分分留受器で除去しながら減圧下でエステル化反応を約８時間行なった。
反応終了後、過剰のカルボン酸を蒸留で除去した。
次いで、反応終了後の酸価に対して過剰の苛性ソーダ水溶液で中和後、中性になるまで水洗してエステル化反応粗物を得た。更に、得られたエステル化反応粗物は、活性炭で処理後、ろ過して、ネオペンチルグリコールの３，５，５−トリメチルヘキサン酸ジエステル５１６ｇを得た。ネオペンチルグリコールの３，５，５−トリメチルヘキサン酸ジエステルは、４０℃動粘度１３ｍｍ2／ｓ、引火点２００℃、流動点−５０℃以下である。
【００４０】
＜基油２＞
アルキルベンゼン：４０℃動粘度５６ｍｍ2／ｓ、引火点１９２℃、流動点−３７．５℃、
＜基油３＞
無水フタル酸と３，５，５−トリメチルヘキシルアルコール（イソノニルアルコール）を用い、常法に従ってエステル化反応を行うことにより得られたフタル酸ジイソノニルを用いた。
このフタル酸ジイソノニルは、４０℃動粘度２８ｍｍ2／ｓ、引火点２３６℃、流動点−５０℃である。
【００４１】
実施例１
基油１とウレア系増ちょう剤を用い、第１表に示す配合組成のグリースを、以下に示す方法で調製した。
使用すべき基油１（増粘剤を含む）の２／３量に、使用すべき量のジフェニルメタン−４，４’−ジイソシアネートを加熱溶解した。一方、残りの基油１に、前記のジフェニルメタン−４，４’−ジイソシアネート量に対し、２倍モルの混合アミン（ｎ−オクタデシルアミンとシクロヘキシルアミンのモル比２０：８０混合物）を加熱溶解した。
まず、グリース製造釜に、前記のジフェニルメタン−４，４’−ジイソシアネートを含有する基油１を仕込み、５０〜６０℃で激しく攪拌しながら、これに前記の混合アミンを含有する基油１を徐々に加え、加熱した。グリースの温度が１６０℃に達した時点で、その温度にて１時間保持した。ウレア系増ちょう剤の配合量は、グリース全量基準で１７質量％である。
次いで、５０℃／ｈｒで８０℃まで冷却したのち、酸化防止剤、潤滑性向上剤及び防錆剤を添加した。さらに室温まで自然放冷したのち、３本ロール装置を用いて仕上げ処理を行うことにより、グリースを調製した。
このようにして得られたグリースについて、混和ちょう度、クラッチ係合性試験（−３０℃、−２０℃、０℃、８０℃），及び高遠心力下における油分離試験を行った。その結果を第１表に示す。
【００４２】
実施例２
増粘剤及び潤滑性向上剤を配合しなかったこと、並びにウレア系増ちょう剤の配合量を第１表に示すように変更したこと以外は実施例１と同様にして実施例２のグリースを調製した。得られたグリースについて、混和ちょう度、クラッチ係合性試験（−３０℃、−２０℃、０℃、８０℃）及び高遠心力下における油分離試験を行った。その結果を第１表に示す。
【００４３】
比較例１、２
第１表に示す基油とウレア系増ちょう剤を用い、実施例１と同様にして、第１表に示す配合組成の比較例１，２の各グリースを調製した。
このようにして得られた各グリースについて、混和ちょう度、クラッチ係合性試験（−３０℃、−２０℃、０℃、８０℃），及び高遠心力下における油分離試験を行った。その結果を第１表に示す。
【００４４】
比較例３〜５
市販品Ａ、Ｂ及びＣについて、混和ちょう度、クラッチ係合性試験（−３０℃、−２０℃、０℃、８０℃），及び高遠心力下における油分離試験を行った。その結果を第１表に示す。
市販品Ａは、アルキル置換ジフェニルエーテルを基油とする市販ウレアグリース、市販品Ｂは、ペンタエリスリトールエステルを基油とする市販ウレアグリース、市販品Ｃは、ポリアルファオレフィンを基油とする市販ウレアグリースである。
【００４５】
【表１】
2008106147.tif 000004
【００４６】
［注］
１）増粘剤：ポリメタクリレート、重量平均分子量＝４５万
２）ウレア系増ちょう剤：ジフェニルメタン−４，４’−ジイソシアネートと、２倍モルの混合アミン（ｎ−オクタデシルアミンとシクロヘキシルアミンの混合物）の反応物、（ｘ＋ｙ）／（ｘ＋ｙ＋ｚ）＝１．００，ｘ／ｙ＝２０／８０
３）酸化防止剤：オクチルフェニル−１−ナフチルアミン（２重量部）、ｐ，ｐ'−ジオクチルジフェニルアミン（２重量部）及びオクタデシル３−（３，５−ジ−ｔｅｒｔ−ブチル−４−ヒドロキシフェニル）プロピオネート（１重量部）の混合物
４）潤滑性向上剤：トリフェニルホスホロチオエート
５）防錆剤：ステアリン酸亜鉛
【００４７】
第１表から、本発明のグリース（実施例１，２）は、−３０〜８０℃に亘ってクラッチ係合性が良好であり、特に低温におけるクラッチ係合性が優れていることが分る。また、高遠心力下における油分離についても、油分の動粘度が低いにもかかわらず比較的少なく、特に著しく悪化することはない。これに対し、基油としてアルキルベンゼンを用いる比較例１、基油としてフタル酸ジアルキルエステルを用いる比較例２、市販品である比較例３〜５のグリースは、いずれも低温（−３０℃）におけるクラッチ係合性が不充分であり、低温性能が劣っている。
【産業上の利用可能性】
【００４８】
本発明のグリースは、低温性能に優れ、かつ油分離が少ないため、各種用途に用いられる。特に、一方向性クラッチ内臓型回転伝達装置に用いた場合、低温におけるクラッチ係合性（噛み合い性）が良好であり、しかも高遠心力下における油分離が少ないグリースとして、種々の一方向クラッチ内臓型回転伝達装置に好適に用いられる。